"式I[式I中、R1及びR2は、互いに独立に、水素原子、水酸基又はスルホ基を表す。R3は、スルホ基又はカルボキシ基を表す。R4及びR5は、互いに独立に、水素原子又は下記式iで示される基を表す。式i中、R7は、炭素数1~8のアルキル基、炭素数1~8のアルコキシ基、水酸基又はシアノ基を表す。pは、0~2の整数を表す。pが2である場合、複数のR7は互いに同一であるか相異なる。は、窒素原子との結合手を表す。R6は、水素原子又は-CO-L-X-R8で示される基を表すR8は、水素原子、メチル基又はエチル基を表す。Lは、炭素数1~8のアルカンジイル基を表す。Xは、-CO-O-を表す。は、窒素原子との結合手を表す。]で表される化合物。R1が、水酸基である請求項1記載の化合物。R4が、式iで示される基である請求項1又は2記載の化合物。式iにおけるpが、0である請求項3記載の化合物。R6が、水素原子である請求項1~4のいずれか記載の化合物。R6が-CO-L-X-R8で示される基であり、R8が水素原子である請求項1~4のいずれか記載の化合物。請求項1~6のいずれか記載の化合物を有効成分とする染料。請求項7記載の染料を含む着色組成物。従来から知られる上記の化合物は、有機溶媒への溶解性が必ずしも十分に満足できるものではなかった。本発明は、以下の[1]~[7]記載の発明を含む。[1]式I[式I中、R1及びR2は、互いに独立に、水素原子、水酸基又はスルホ基を表す。R3は、スルホ基又はカルボキシ基を表す。R4及びR5は、互いに独立に、水素原子又は下記式iで示される基を表す。式i中、R7は、炭素数1~8のアルキル基、炭素数1~8のアルコキシ基、水酸基又はシアノ基を表す。pは、0~2の整数を表す。pが2である場合、複数のR7は互いに同一であるか相異なる。は、窒素原子との結合手を表す。R6は、水素原子又は-CO-L-X-R8で示される基を表すR8は、水素原子、メチル基又はエチル基を表す。Lは、炭素数1~8のアルカンジイル基を表す。Xは、-CO-O-を表す。は、窒素原子との結合手を表す。]で表される化合物。[2]R1が、水酸基である[1]記載の化合物。[3]R4が、式iで示される基である[1]又は[2]記載の化合物。[4]式iにおけるpが、0である[3]記載の化合物。[5]R6が、水素原子である[1]~[4]のいずれか記載の化合物。[6]R6が-CO-L-X-R8で示される基であり、R8が水素原子である[1]~[4]のいずれか記載の化合物。[7][1]~[6]のいずれか記載の化合物を有効成分とする染料。[8][7]記載の染料を含む着色組成物。本発明の化合物は、有機溶媒への溶解性に優れる。本発明の化合物は、式Iで表される化合物以下、化合物Iということがある。である。本発明の化合物には、その互変異性体やそれらの塩も含まれる。かかる塩としては、例えば、リチウム塩、カリウム塩、ナトリウム塩等のアルカリ金属塩等が挙げられる。[式I中、R1及びR2は、互いに独立に、水素原子、水酸基又はスルホ基を表す。R3は、スルホ基又はカルボキシ基を表す。R4及びR5は、互いに独立に、水素原子又は下記式iで示される基を表す。式i中、R7は、炭素数1~8のアルキル基、炭素数1~8のアルコキシ基、水酸基又はシアノ基を表す。pは、0~2の整数を表す。pが2である場合、複数のR6は互いに同一であるか相異なる。は、窒素原子との結合手を表す。R6は、水素原子又は-CO-L-X-R8で示される基を表すR8は、水素原子、メチル基又はエチル基を表す。Lは、炭素数1~8のアルカンジイル基を表す。Xは、-CO-O-を表す。は、窒素原子との結合手を表す。]化合物Iのうち、式IIで表される化合物が、原料入手の観点から好ましい。[式II中、R1~R6及びXは、それぞれ上記と同じ意味を表す。]R1及びR2は、互いに独立に、水素原子、水酸基又はスルホ基であり、R1が水酸基であることが好ましく、R1が水酸基でありR2がスルホ基であることがより好ましい。R3は、スルホ基又はカルボキシ基であり、カルボキシ基であることが好ましい。R4及びR5は、互いに独立に、水素原子又は式iで示される基を表す。中でも、R4が式iで示される基であることが好ましく、R5が水素原子であることがより好ましい。式i中、R7は、炭素数1~8のアルキル基、炭素数1~8のアルコキシ基、水酸基又はシアノ基を表す。pは、0~2の整数を表す。pが2である場合、複数のR6は互いに同一であるか相異なる。は、窒素原子との結合手を表す。R7で表される炭素数1~8のアルキル基としては、メチル基、エチル基、n-プロピル基、イソプロピル基、n-ブチル基、sec-ブチル基、tert-ブチル基、n-ペンチル基、n-ヘキシル基、n-ヘプチル基、n-オクチル基、1-メチルブチル基、1,1,3,3-テトラメチルブチル基、1,5-ジメチルヘキシル基、2-エチルヘキシル基等が挙げられる。R7で表される炭素数1~8のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、2-エチルヘキシルオキシ基等が挙げられる。pは、0~2の整数であり、好ましくは0又は1であり、より好ましくは0である。pが0又は1であると、本発明の化合物は、有機溶媒への溶解性に一層優れる傾向がある。R8は、水素原子、メチル基又はエチル基であり、水素原子であることが好ましい。Lで表される炭素数1~8のアルカンジイル基としては、例えば、メチレン基、エチレン基、プロパン-1,3-ジイル基、プロパン-1,2-ジイル基、ブタン-1,4-ジイル基、ブタン-1,3-ジイル基、ペンタン-1,5-ジイル基、ヘキサン-1,6-ジイル基、ヘプタン-1,7-ジイル基、オクタン-1,8-ジイル基等が挙げられる。Xにおける-CO-O-の結合手の向きはどちらでもよい。即ち、-CO-O-であっても、-O-CO-であってもよい。ここでは、Lとの結合手を表す。中でも、Xが-CO-O-であると、本発明の化合物の製造が容易であることから、好ましい。式I中、式I-A中、R1、R2及びR6は、それぞれ上記と同じ意味を表す。は、窒素原子との結合手を表す。で表される基としては、例えば、それぞれ式e-1~式e-7、式e-11~式e-14、式e-21~式e-24、式e-31~式e-34及び式e-41~式e-44で表される基が挙げられる。これらの基のうち、耐光性の観点から式e-1で表される基又は式e-11で表される基が好ましい。-NR4R5で表される基としては、例えば、それぞれ式f-1~式f-16で表される基が挙げられる。化合物Iとしては、例えば、化合物I-1~化合物I-101等が挙げられる。表1~3中、G欄は、-NR4R5欄は、上記に-NR4R5で表される基の例として示した基の式の番号を表す。D欄は、上記に式I-Aで表される基の例として示した基の式の番号を表す。中でも、有機溶媒への溶解性が特に高いため、化合物I-2又は化合物I-58が好ましい。化合物Iを製造する方法について説明する。アゾ化合物は、ジアゾニウム塩とナフチルアミン化合物とをジアゾカップリングさせることにより製造できる特開2011-16921号公報参照。式a2で表されるジアゾニウム塩は、例えば、式a1で表されるアミンを、亜硝酸、亜硝酸塩又は亜硝酸エステルによりジアゾ化することによって得ることができる。かかるジアゾ化は、任意の公知の方法により実施される。また、R4とR5とがともに水素原子の場合、ジアゾ化の前に、式a1で表されるアミンが有する2つのアミノ基のうちジアゾ化を所望しない側を、任意の保護基で適宜保護しておいてもよい。[式a1及び式a2中、R3、R4及びR5は、それぞれ上記と同じ意味を表し、A1は、無機アニオン又は有機アニオンを表す。]前記無機アニオンとしては、例えば、フッ化物イオン、塩化物イオン、臭化物イオン、ヨウ化物イオン、過塩素酸イオン、次亜塩素酸イオン等が挙げられる。前記有機アニオンとしては、例えば、CH3COO-、C6H5COO-等が挙げられる。好ましくは塩化物イオン、臭化物イオン、CH3COO-である。式a2においてR4が上記式iで示される基であるジアゾニウム塩を得る場合、上記の方法によりR4とR5とがともに水素原子である式a2で表されるジアゾニウム塩を得た後に、該ジアゾニウム塩と式a3で表される化合物とを反応させてもよいし、R4とR5とがともに水素原子である式a1で表されるアミンと式a3で表される化合物とを反応させた後に、得られた式a1で表されるアミンを上記の方法によりジアゾ化してもよい。[式a3中、R7及びpは、それぞれ上記と同じ意味を表す。Z1は塩素原子又は臭素原子を表す。]R4とR5とがともに水素原子である式a2で表されるジアゾニウム塩又はR4とR5とがともに水素原子である式a1で表されるアミンと、式a3で表される化合物との反応温度は、0°C~80°Cが好ましく、10°C~50°Cがより好ましい。反応時間は、1時間~12時間が好ましく、1時間~4時間がより好ましい。この反応は、水性溶媒の存在下で行うことが好ましい。水性溶媒としては、水がより好ましい。R5が水素原子である式a2で表されるジアゾニウム塩を所望する場合、式a3で表される化合物の使用量は、反応の選択性の観点から、R4とR5とがともに水素原子である式a2で表されるジアゾニウム塩又はR4とR5とがともに水素原子である式a1で表されるアミン1モルに対して、好ましくは1モル以上1.5モル以下であり、より好ましくは1モル以上1.2モル以下である。反応の際、反応をスムーズに進行させるために、酸性触媒を用いることもできる。酸性触媒としては、硫酸、塩酸等の鉱酸等が挙げられる。これらの触媒の使用量は任意であるが、R4とR5とがともに水素原子である式a2で表されるジアゾニウム塩又はR4とR5とがともに水素原子である式a1で表されるアミン1モルに対して、好ましくは0.01モル以上4モル以下、さらに好ましくは、0.8~2モルである。式a2で表されるジアゾニウム塩と、式b1で表される化合物以下化合物b1という場合があるとをジアゾカップリングさせることにより、R4が水素原子である化合物Iを製造することができる。反応温度は、-5°C~60°Cが好ましく、0°C~30°Cがより好ましい。反応時間は、1時間~12時間が好ましく、1時間~4時間がより好ましい。この反応は、水性溶媒の存在下で行うことが好ましい。水性溶媒としては、水がより好ましい。[式b1中、R1及びR2は、それぞれ上記と同じ意味を表す。]次に、R6が-CO-L-X-R8で示される基である化合物Iの製造方法について説明する。化合物b1と式b2で表される化合物以下化合物b2という場合があるとを反応させることで、式b3で表される化合物以下化合物b3という場合があるを得ることができる。反応温度は、0°C~80°Cが好ましく、10°C~50°Cがより好ましい。反応時間は、1時間~12時間が好ましく、1時間~4時間がより好ましい。この反応は、水性溶媒の存在下で行うことが好ましい。水性溶媒としては、水がより好ましい。[式b2及び式b3中、R1、R2、R5、L及びXは、それぞれ上記と同じ意味を表す。Zは塩素原子又は臭素原子を表す。]また、-X-R8が-COOHのとき、化合物b2に替えて、式b4で表される化合物以下化合物b4という場合があるを用いることができる。[式b4中、Lは上記と同じ意味を表す。]化合物b2又は化合物b4の使用量は、反応の選択性の観点から、化合物b11モルに対して、好ましくは1モル以上1.5モル以下であり、より好ましくは1モル以上1.2モル以下である。反応の際、反応をスムーズに進行させるために、酸性触媒を用いることもできる。酸性触媒としては、硫酸、塩酸等の鉱酸等が挙げられる。これらの触媒の使用量は任意であるが、化合物b11モルに対して、好ましくは0.01モル以上4モル以下、さらに好ましくは、0.8~2モルである。式a2で表されるジアゾニウム塩と、式b3で表される化合物とを、ジアゾカップリングさせることにより、R6が-CO-L-X-R8で示される基である化合物Iを製造することができる。反応温度は、-5°C~60°Cが好ましく、0°C~30°Cがより好ましい。反応時間は、1時間~12時間が好ましく、1時間~4時間がより好ましい。この反応は、水性溶媒の存在下で行うことが好ましい。水性溶媒としては、水がより好ましい。反応混合物から目的化合物である化合物Iを取得する方法は特に限定されず、公知の種々の手法が採用できる。例えば、反応混合物を必要により酸例えば、酢酸等の存在下で水と混合し、析出した結晶を濾取することができる。前記酸は、予め酸の水溶液を調製してから、反応混合物を前記水溶液に添加することが好ましい。反応混合物を添加するときの温度は、好ましくは10°C以上50°C以下、より好ましくは20°C以上50°C以下、さらに好ましくは20°C以上30°C以下である。また反応混合物を酸の水溶液に添加後は、さらに上記温度で0.5~2時間程度攪拌することが好ましい。濾取した結晶は、水などで洗浄し、次いで乾燥することが好ましい。また必要に応じて、再結晶などの公知の手法によってさらに精製してもよい。かくして得られた本発明の化合物は、染料として有用である。また、本発明の化合物は、有機溶媒への溶解性が高いことから、特に、液晶表示装置などの表示装置のカラーフィルターに用いられる染料として有用である。本発明の染料は、本発明の化合物を有効成分とする染料である。本発明の着色組成物は、着色剤以下着色剤Aという場合があるとして本発明の染料を含み、さらに樹脂Bを含むことが好ましい。本発明の着色組成物は、さらに重合性化合物C、重合開始剤D及び溶剤Eを含むことがより好ましい。着色剤Aは、本発明の染料のほかに、さらに顔料及び/又は本発明の染料とは異なる染料を含んでいてもよい。本発明の染料とは異なる染料としては、カラーインデックスColourIndexTheSocietyofDyersandColourists出版で、ソルベントSolvent、アシッドAcid、ベーシックBasic、リアクティブreactive、ダイレクトDirect、ディスパースDisperse又はバットVatに分類されている染料等が挙げられる。より具体的には、以下のようなカラーインデックスC.I.番号の染料が挙げられるが、これらに限定されない。C.I.ソルベントイエロー25,79,81,82、83,89;C.I.アシッドイエロー7,23,25,42,65,76;C.I.リアクティブイエロー2,76,116;C.I.ダイレクトイエロー4,28,44,86,132;C.I.ディスパースイエロー54,76;C.I.ソルベントオレンジ41,54,56,99;C.I.アシッドオレンジ56,74,95,108,149,162;C.I.リアクティブオレンジ16;C.I.ダイレクトオレンジ26;C.I.ソルベントレッド24,49,90,91,118,119,122,124,125,127,130,132,160,218;C.I.アシッドレッド73,91,92,97,138,151,211,274,289;C.I.アシッドバイオレット102;C.I.ソルベントグリーン1,5;C.I.アシッドグリーン3,5,9,25,28;C.I.ベーシックグリーン1;C.I.バットグリーン1等。顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックスColourIndexTheSocietyofDyersandColourists出版で、ピグメントPigmentに分類されている化合物が挙げられる。より具体的には、以下のようなカラーインデックスC.I.番号の顔料が挙げられるが、これらに限定されない。C.I.ピグメントイエロー20、24、31、53、83、86、93、94、109、110、117、125、137、138、139、147、148、150、153、154、166、173及び180;C.I.ピグメントオレンジ13、31、36、38、40、42、43、51、55、59、61、64、65及び71;C.I.ピグメントレッド9、97、105、122、123、144、149、166、168、176、177、180、192、215、216、224、242、254、255及び264;C.I.ピグメントバイオレット14、19、23、29、32、33、36、37及び38;C.I.ピグメントグリーン7、10、15、25、36、47及び58等。着色剤Aの含有量は、着色組成物中の固形分に対して、好ましくは5~60質量である。ここで、固形分とは、着色組成物中の、溶剤を除く成分の合計をいう。着色剤A中に含まれる本発明の染料の含有量は、好ましくは3~100質量である。本発明の染料とは異なる染料及び顔料は、それぞれ単独でも2種以上を組み合わせて本発明の染料と共に用いてもよい。樹脂Bとしては、特に限定されるものではなく、どのような樹脂を用いてもよい。樹脂Bは、アルカリ可溶性樹脂であることが好ましく、メタアクリル酸から導かれる構造単位を含む樹脂であることがより好ましい。ここで、メタアクリル酸は、アクリル酸及び/又はメタクリル酸を表す。樹脂Bとしては、具体的には、メタクリル酸/ベンジルメタクリレート共重合体、メタクリル酸/ベンジルメタクリレート/スチレン共重合体、メタクリル酸/ベンジルメタクリレート/イソボルニルメタクリレート共重合体、メタクリル酸/スチレン/ベンジルメタクリレート/N-フェニルマレイミド共重合体、メタクリル酸/スチレン/グリシジルメタクリレート共重合体等が挙げられる。樹脂Bのポリスチレン換算重量平均分子量は、5,000~35,000が好ましく、より好ましくは6,000~30,000である。樹脂Bの酸価は、50~150が好ましく、より好ましくは60~135である。樹脂Bの含有量は、着色組成物の固形分に対して、好ましくは7~65質量であり、より好ましくは13~60質量である。重合性化合物Cは、重合開始剤Dから発生した活性ラジカル、酸等によって重合しうる化合物であれば、特に限定されるものではない。例えば、重合性のエチレン性不飽和結合を有する化合物等が挙げられる。前記の重合性化合物Cとしては、重合性基を3個以上有する光重合性化合物であることが好ましい。重合性基を3以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の重合性化合物Cは、単独でも2種以上を組み合わせて用いてもよい。重合性化合物Cの含有量は、着色組成物の固形分に対して、5~65質量であることが好ましく、より好ましくは10~60質量である。前記の重合開始剤Dとしては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。前記のアルキルフェノン化合物としては、例えば、2-メチル-2-モルホリノ-1-4-メチルスルファニルフェニルプロパン-1-オン、2-ヒドロキシ-2-メチル-1-フェニルプロパン-1-オン、ベンジルジメチルケタール、2-ヒドロキシ-2-メチル-1-4-2-ヒドロキシエトキシフェニルプロパン-1-オン、1-ヒドロキシシクロヘキシルフェニルケトン等が挙げられる。前記のチオキサントン化合物としては、例えば、2-イソプロピルチオキサントン、4-イソプロピルチオキサントン、2,4-ジエチルチオキサントン、2,4-ジクロロチオキサントン、1-クロロ-4-プロポキシチオキサントン等が挙げられる。前記のトリアジン化合物としては、例えば、2,4-ビストリクロロメチル-6-4-メトキシフェニル-1,3,5-トリアジン、2,4-ビストリクロロメチル-6-4-メトキシナフチル-1,3,5-トリアジン、2,4-ビストリクロロメチル-6-4-メトキシスチリル-1,3,5-トリアジン、2,4-ビストリクロロメチル-6-2-5-メチルフラン-2-イルエテニル-1,3,5-トリアジン、2,4-ビストリクロロメチル-6-2-フラン-2-イルエテニル-1,3,5-トリアジン、2,4-ビストリクロロメチル-6-2-4-ジエチルアミノ-2-メチルフェニルエテニル-1,3,5-トリアジン、2,4-ビストリクロロメチル-6-2-3,4-ジメトキシフェニルエテニル-1,3,5-トリアジン等が挙げられる。前記のオキシム化合物としては、例えば、O-アシルオキシム化合物が挙げられ、その具体例としては、N-ベンゾイルオキシ-1-4-フェニルスルファニルフェニルブタン-1-オン-2-イミン、N-ベンゾイルオキシ-1-4-フェニルスルファニルフェニルオクタン-1-オン-2-イミン、N-アセトキシ-1-[9-エチル-6-2-メチルベンゾイル-9H-カルバゾール-3-イル]エタン-1-イミン、N-アセトキシ-1-[9-エチル-6-{2-メチル-4-3,3-ジメチル-2,4-ジオキサシクロペンタニルメチルオキシベンゾイル}-9H-カルバゾール-3-イル]エタン-1-イミン等が挙げられる。また、活性ラジカル発生剤としては、例えば、2,4,6-トリメチルベンゾイルジフェニルホスフィンオキサイド、2,2’-ビスo-クロロフェニル-4,4’,5,5’-テトラフェニル-1,2’-ビイミダゾール、10-ブチル-2-クロロアクリドン、2-エチルアントラキノン、ベンジル、9,10-フェナンスレンキノン、カンファーキノン、フェニルグリオキシル酸メチル、チタノセン化合物等を用いてもよい。前記の酸発生剤としては、例えば、4-ヒドロキシフェニルジメチルスルホニウムp-トルエンスルホナート、4-ヒドロキシフェニルジメチルスルホニウムヘキサフルオロアンチモネート、4-アセトキシフェニルジメチルスルホニウムp-トルエンスルホナート、4-アセトキシフェニルメチルベンジルスルホニウムヘキサフルオロアンチモネート、トリフェニルスルホニウムp-トルエンスルホナート、トリフェニルスルホニウムヘキサフルオロアンチモネート、ジフェニルヨードニウムp-トルエンスルホナート、ジフェニルヨードニウムヘキサフルオロアンチモネート等のオニウム塩類や、ニトロベンジルトシレート類、ベンゾイントシレート類等を挙げることができる。前記の重合開始剤Dは、単独でも2種以上を組み合わせて用いてもよい。重合開始剤Dの含有量は、樹脂B及び重合性化合物Cの合計量100質量部に対して、好ましくは0.1~30質量部であり、より好ましくは1~20質量部である。重合開始剤の含有量が、前記の範囲にあると、高感度化して露光時間が短縮され生産性が向上することから好ましい。溶剤Eとしては、例えば、エーテル溶剤、芳香族炭化水素溶剤、ケトン溶剤、アルコール溶剤、エステル溶剤、アミド溶剤等が挙げられる。前記のエーテル溶剤としては、例えば、テトラヒドロフラン、テトラヒドロピラン、1,4-ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。前記の芳香族炭化水素溶剤としては、例えば、ベンゼン、トルエン、キシレン、メシチレン等が挙げられる。前記のケトン溶剤としては、例えば、アセトン、2-ブタノン、2-ヘプタノン、3-ヘプタノン、4-ヘプタノン、4-メチル-2-ペンタノン、4-ヒドロキシ-4-メチル-2-ペンタノン、シクロペンタノン、シクロヘキサノン等が挙げられる。前記のアルコール溶剤としては、例えば、メタノール、エタノール、プロパノール、ブタノール、ヘキサノール、シクロヘキサノール、エチレングリコール、グリセリン等が挙げられる。前記のエステル溶剤としては、例えば、酢酸エチル、酢酸n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、3-メトキシプロピオン酸メチル、3-メトキシプロピオン酸エチル、3-エトキシプロピオン酸メチル、3-エトキシプロピオン酸エチル、2-メトキシプロピオン酸メチル、2-メトキシプロピオン酸エチル、2-メトキシプロピオン酸プロピル、2-エトキシプロピオン酸メチル、2-エトキシプロピオン酸エチル、2-メトキシ-2-メチルプロピオン酸メチル、2-エトキシ-2-メチルプロピオン酸エチル、ピルビン酸メチル、ピルビン酸エチル、ピルビン酸プロピル、アセト酢酸メチル、アセト酢酸エチル、3-メトキシブチルアセテート、3-メチル-3-メトキシブチルアセテート、γ-ブチロラクトン等が挙げられる。前記のアミド溶剤としては、例えば、N,N-ジメチルホルムアミド、N,N-ジメチルアセトアミド、N-メチルピロリドン等が挙げられる。これらの溶剤は、単独でも2種類以上を組み合わせて用いてもよい。着色組成物における溶剤Eの含有量は、着色組成物に対して、好ましくは70~95質量であり、より好ましくは75~90質量である。本発明の着色組成物は、必要に応じて、界面活性剤、充填剤、他の高分子化合物、密着促進剤、酸化防止剤、紫外線吸収剤、光安定剤、連鎖移動剤等の種々の添加剤を含んでもよい。本発明の化合物は、染料として有用である。モル吸光係数が高く、かつ有機溶媒への高い溶解性を示すことから、特に、液晶表示装置等の表示装置のカラーフィルタに用いられる染料として有用である。また、本発明の化合物を含む着色組成物は、カラーフィルタをその構成部品の一部として備える表示装置例えば、公知の液晶表示装置、有機EL装置等、固体撮像素子等の種々の着色画像に関連する機器に、公知の態様で利用することができる。次に実施例を挙げて、本発明をさらに具体的に説明する。例中、含有量ないし使用量を表す及び部は、特記ない限り、質量基準である。以下の実施例において、化合物の構造はNMRJMM-ECA-500;日本電子株製で確認した。極大吸収波長λmaxは、アセトニトリル/水混合溶媒容積比1:1を用いて化合物濃度0.1g/mlの水溶液を作成し、紫外可視分光光度計V-650DS;日本分光株製石英セル、光路長;1cmで測定した。実施例11,4-フェニレンジアミン-2-スルホン酸東京化成工業株製18.8部に水100部を加えた後、塩化ベンゾイル15.4部を加え、30°Cで、3時間攪拌した。反応終了後、生じた結晶をろ過し、式g-1で表される化合物を21.5部得た。次いで、式g-1で表される化合物29.2部に水100部を加えた後、水酸化ナトリウム0.4部を加え、溶解させた。氷冷下、35亜硝酸ナトリウム水溶液19.7部を加え、次いで35塩酸26.2部を少しずつ加えて溶解させ2時間撹拌し、ジアゾニウム塩を含む懸濁液を得た。次いで、6-アミノ-4-ヒドロキシ-2-ナフタレンスルホン酸23.9部を水100部に懸濁させ、水酸化ナトリウムを用いて、pHを9.0に調整した。ここに、前記ジアゾニウム塩を含む懸濁液を15分かけてポンプで滴下した。滴下終了後、さらに30分間撹拌することで黄色の懸濁液を得た。該懸濁液を1時間攪拌した後、1時間攪拌した。濾過して得た赤色固体を減圧下60°Cで乾燥し、式I-2で表される化合物を47.6部得た。この化合物の極大吸収波長を測定したところ、λmaxは、527nmであった。この化合物は、1HNMRにて構造を確認した。1HNMR500MHz、δ値ppm、TMS基準、DMSO-d6:231715~748767~785811~8358491598実施例2式g-1で表される化合物29.2部に水100部を加えた後、水酸化ナトリウム0.4部を加え、溶解させた。氷冷下、35亜硝酸ナトリウム水溶液19.7部を加え、次いで35塩酸26.2部を少しずつ加えて溶解させ2時間撹拌し、ジアゾニウム塩を含む懸濁液iを得た。一方、6-アミノ-4-ヒドロキシ-2-ナフタレンスルホン酸東京化成工業株製23.9部に水100部を加えた後、無水コハク酸10.4を加え、30°Cで、3時間攪拌した。反応終了後、生じた結晶をろ過し、式g-2で表される化合物を33.5部得た。次いで式g-2で表される化合物33.5部を水100部に懸濁させ、水酸化ナトリウムを用いて、pHを9.0に調整した。ここに、前記ジアゾニウム塩を含む懸濁液iを15分かけてポンプで滴下した。滴下終了後、さらに30分間撹拌することで赤色の懸濁液を得た。該懸濁液を1時間攪拌した後、1時間攪拌した。濾過して得た赤色固体を減圧下60°Cで乾燥し、式I-58で表される化合物を64.2部得た。この化合物の極大吸収波長を測定したところ、λmaxは、518nmであった。この化合物は、1HNMRにて構造を確認した。1HNMR500MHz、δ値ppm、TMS基準、DMSO-d6:211241711~738767~795821~84358511611比較例1特許文献1に記載の方法に準じて、その実施例1に記載された下記式d-2で表される化合物を合成した。溶解性の評価実施例1、2及び比較例1でそれぞれ得られた化合物のジメチルホルムアミド以下、DMFと略す、N-メチルピロリドン以下、NMPと略すへの溶解度を、以下のようにして求めた。50mLサンプル管中、下記の割合で化合物と上記溶媒とを混合し、その後、サンプル管を密栓し、30°Cで3分間超音波振動機にて振動させた。次いで室温で30分間放置後、吸引濾過し、その残渣を目視で観察した。残渣すなわち不溶物が確認できなかった場合、溶解性は良好であると判断して表4に○と記し、残渣が確認できた場合は、溶解性は不良であると判断して表4に×と記した。1化合物0.1g、溶媒10g3化合物0.3g、溶媒10g5化合物0.1g、溶媒2g10化合物0.1g、溶媒1g実施例3着色組成物の調製A着色剤:化合物I-2:実施例1で得られた化合物20部B-1樹脂:メタクリル酸/ベンジルメタクリレート共重合体モル比;30/70;重量平均分子量10700、酸価70mgKOH/g70部C-1重合性化合物:ジペンタエリスリトールヘキサアクリレート日本化薬社製30部D-1光重合開始剤:ベンジルジメチルケタールイルガキュア登録商標651;BASFジャパン社製15部E-1溶剤:ジメチルホルムアミド680部を混合して着色組成物を得る。実施例4実施例3において、着色剤として、実施例1で得られた化合物I-2に代えて、実施例2で得た化合物I-58を用いる以外は、実施例3と同様にして着色組成物を得る。カラーフィルタの作製ガラス上に、実施例3又は4で得られる着色組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで200°Cに加熱してカラーフィルタを得る。上記の結果によれば、本発明の化合物は有機溶媒に対して高い溶解度を示すことがわかる。また、当該化合物を含む着色組成物を用いれば、異物の発生が少なく、高品質なカラーフィルタを作製することが可能である。"